(57)【要約】【課題】製造が容易で、しかも剛性と耐久性とに富み、その上、反り、歪等の変形のない寸法精度に優れた、ロール状回転体を駆動するために用いられるシャフトおよびその製造方法を提供すること。【解決手段】繊維が樹脂中に軸線に並行して配合された繊維強化樹脂により形成され、繊維強化樹脂の表層部に、繊維の配合方向に沿って、シャフトが形成される前の繊維強化樹脂の仮想縦断面の面積に対して１０〜９０％の縦断面の面積となるよう、複数条の切欠凹部を有し、かつ切欠凹部をシャフトの軸線方向において分割する分割部位を有して成ることを特徴とするシャフト、および、繊維と樹脂とを含有する溶融樹脂組成物の流動方向に対し、０〜９０度未満の角度で金型にゲートを設け、前記溶融樹脂組成物を前記ゲートからキャビティー内に充填して射出成形することを特徴とする前記シャフトの製造方法。【選択図】図３
2008196707.tif 000002
【特許請求の範囲】
【請求項１】
繊維が樹脂中に軸線に並行して配合された繊維強化樹脂により一体的に形成され、前記繊維強化樹脂の表層部に、前記繊維の配合方向に沿って、シャフトが形成される前の前記繊維強化樹脂の仮想縦断面の面積に対して１０〜９０％の縦断面の面積となるよう、複数条の切欠凹部を有し、かつ前記切欠凹部をシャフトの軸線方向において分割する分割部位を有して成ることを特徴とするロール状回転体駆動用シャフト。
【請求項２】
前記繊維が、長繊維または短繊維である請求項１に記載のロール状回転体駆動用シャフト。
【請求項３】
前記繊維が、ガラス繊維または炭素繊維である請求項１または２に記載のロール状回転体駆動用シャフト。
【請求項４】
前記繊維強化樹脂が、繊維強化熱可塑性樹脂である請求項１〜３のいずれか一項に記載のロール状回転体駆動用シャフト。
【請求項５】
繊維と樹脂とを含有する溶融樹脂組成物の流動方向に対し、０〜９０度未満の角度で金型にゲートを設け、前記溶融樹脂組成物を前記ゲートからキャビティー内に充填して射出成形することを特徴とする請求項１〜４のいずれか一項に記載のロール状回転体駆動用シャフトの製造方法。
【請求項６】
前記ゲートの断面形状が、前記複数条の切欠凹部を形成して成るロール状回転体駆動用シャフトの縦断面形状と相似形である請求項５に記載のロール状回転体駆動用シャフトの製造方法。
【請求項７】
前記キャビティーにおける前記溶融樹脂組成物の流動方向の末端部に、フロータブを設けて成形する請求項５または６に記載のロール状回転体駆動用シャフトの製造方法。
【請求項８】
前記フロータブの断面形状が、前記複数条の切欠凹部を形成して成るロール状回転体駆動用シャフトの縦断面形状と相似形である請求項７に記載のロール状回転体駆動用シャフトの製造方法。
【発明の詳細な説明】
【技術分野】
【０００１】
この発明は、ロール状回転体駆動用シャフトおよびその製造方法に関し、さらに詳しくは、電気電子機器の用紙送りロール等のロール状回転体を駆動するために用いられる、剛性に富み、寸法精度に優れたシャフトおよびその製造方法に関する。
【背景技術】
【０００２】
複写機、ワードプロセッサー、コンピューターに付帯する出力装置等の電気電子機器には、複写用紙または印刷用紙の送りロール等のロール状回転体を駆動するためのシャフトが装備されている。このシャフトは、用紙に鮮明で歪みのない画像または印字を得るために、ロール状回転体を円滑かつ精緻に駆動させる必要がある。
【０００３】
このため、従来から、金属製、殊に鋼製または表面に銅メッキ、ニッケルメッキまたはクロムメッキを施した鋼製のシャフトが用いられてきた。この金属製のシャフトは、優れた剛性を有し、耐久性に富むことから、きわめて有用なシャフトであるということができるが、成形加工が比較的困難で、しかも過大の重量があるという問題があった。
【０００４】
このような金属製のシャフトにおける問題を解消するために、ポリエチレン、ポリプロピレン、ポリスチレン、ポリブチレンテレフタレート、ポリカーボネート、ポリフェニレンスルフィド、ポリアミド（ナイロン６、ナイロン６、６等）等の樹脂製のシャフトが開発されている。この樹脂製のシャフトは、成形加工が容易で、しかも軽量であることから、その取り扱い上、利便性に優れたシャフトであった。しかしながら、剛性と耐久性とに劣るという問題があった。
【０００５】
そこで、樹脂製のシャフトにおける問題を解消するために、さらに、ガラス繊維強化樹脂製、炭素繊維強化樹脂製またはステンレス繊維強化樹脂製のシャフトが開発され、使用に供されている。ステンレス繊維強化樹脂製のシャフトは、特に帯電防止を企図したシャフトである。これら繊維強化樹脂製のシャフトは、成形加工が容易で、しかも軽量であり、その上、剛性に富む優れたシャフトである。しかしながら、反り、歪み等の変形を生じ易く、これらシャフトを用いたロールにあっては、鮮明で歪みのない画像または印字を得る上に大きな障害になるという問題があった。このような変形は、樹脂に配合された繊維が配向性なく、不規則に樹脂中に配合されていることに起因するものと推測される。
【発明の開示】
【発明が解決しようとする課題】
【０００６】
この発明は、このような従来の問題を解消し、製造が容易で、しかも剛性と耐久性とに富み、その上、反り、歪等の変形のない寸法精度に優れた、ロール状回転体を駆動するために用いられるシャフトおよびその製造方法を提供することをその課題とする。
【課題を解決するための手段】
【０００７】
本発明者は、前記課題を解決するために、用いる繊維強化樹脂について検討を重ねた結果、繊維が樹脂中に規則的に配合された繊維強化樹脂を用いてシャフトを形成し、かつその表層部に特定の切欠凹部を形成し、切欠凹部をシャフトの軸線方向において分割する分割部位を有することにより前記課題が解決できるということを見出し、この知見に基づいてこの発明を完成するに到った。
【０００８】
すなわち、この発明の前記課題を解決するための第１の手段は、
（１）繊維が樹脂中に軸線に並行して配合された繊維強化樹脂により一体的に形成され、前記繊維強化樹脂の表層部に、前記繊維の配合方向に沿って、シャフトが形成される前の前記繊維強化樹脂の仮想縦断面の面積に対して１０〜９０％の縦断面の面積となるよう、複数条の切欠凹部を有し、かつ前記切欠凹部をシャフトの軸線方向において分割する分割部位を有して成ることを特徴とするロール状回転体駆動用シャフトである。
【０００９】
この第１の手段における好ましい態様としては、下記１〜３のロール状回転体駆動用シャフトを挙げることができる。
【００１０】
１．前記繊維が、長繊維または短繊維であるロール状回転体駆動用シャフト。
【００１１】
２．前記繊維が、ガラス繊維または炭素繊維であるロール状回転体駆動用シャフト。
【００１２】
３．前記繊維強化樹脂が、繊維強化熱可塑性樹脂であるロール状回転体駆動用シャフト。
【００１３】
また、この発明の前記課題を解決するための第２の手段は、
（２）繊維と樹脂とを含有する溶融樹脂組成物の流動方向に対し、０〜９０度未満の角度で金型にゲートを設け、前記溶融樹脂組成物を前記ゲートからキャビティー内に充填して射出成形することを特徴とする前記ロール状回転体駆動用シャフトの製造方法である。
【００１４】
この第２の手段における好ましい態様としては、下記１〜３のロール状回転体駆動用シャフトの製造方法を挙げることができる。
【００１５】
１．前記ゲートの断面形状が、前記複数条の切欠凹部を形成して成るロール状回転体駆動用シャフトの縦断面形状と相似形であるロール状回転体駆動用シャフトの製造方法。
【００１６】
２．前記キャビティーにおける前記溶融樹脂組成物の流動方向の末端部に、フロータブを設けて成形するロール状回転体駆動用シャフトの製造方法。
【００１７】
３．前記フロータブの断面形状が、前記複数条の切欠凹部を形成して成るロール状回転体駆動用シャフトの縦断面形状と相似形であるロール状回転体駆動用シャフトの製造方法。
【発明の効果】
【００１８】
この発明によれば、繊維強化樹脂を用いていることから、製造が容易であり、しかも繊維が樹脂中にシャフトの軸線に並行して配合された繊維強化樹脂により形成され、その繊維の配合方向に沿って、特定の複数条の切欠凹部を形成し、かつ前記切欠凹部をシャフトの軸線方向において分割する分割部位を有しているので、剛性と耐久性とに富み、その上、反り、歪等の変形のない寸法精度に優れた、ロール状回転体を駆動するために用いられるシャフトおよびその製造方法が提供され、複写機、ワードプロセッサー、コンピューター等の電気電子機器の設計および作製分野に寄与するところはきわめて多大である。
【発明を実施するための最良の形態】
【００１９】
（１）この発明のシャフトは、繊維が樹脂中に軸線に並行して配合された繊維強化樹脂により形成され、前記繊維強化樹脂の表層部に、前記繊維の配合方向に沿って、シャフトが形成される前の前記繊維強化樹脂の仮想縦断面の面積に対して１０〜９０％の縦断面の面積となるよう、複数条の切欠凹部を形成し、かつ前記切欠凹部をシャフトの軸線方向において分割する分割部位を有して成る。
【００２０】
この発明において用いる繊維強化樹脂は、各種の繊維が配合された樹脂である。繊維としては、天然繊維および人造繊維のいずれをも用いることができる。天然繊維としては、植物繊維、動物繊維および鉱物繊維を挙げることができ、人造繊維としては、無機繊維および有機繊維を挙げることができる。
【００２１】
前記植物繊維としては、綿、麻等から成る繊維、前記動物繊維としては、羊毛、絹等から成る繊維、前記鉱物繊維としては、石綿等から成る繊維を挙げることができ、前記無機繊維としては、ガラス繊維、炭素繊維、ステンレス繊維等を、有機繊維としては、ポリアミド繊維、ポリエステル繊維、アクリル繊維、アラミド繊維、ビスコース人絹、銅アンモニアレーヨン、アセテート繊維等を挙げることができる。これら繊維の中でも、ガラス繊維、炭素繊維およびステンレス繊維が好ましい。
【００２２】
前記繊維の形態としては、長繊維、短繊維（チョップドファイバー）またはウイスカーを挙げることができ、その径は、長繊維および短繊維にあっては３〜４０μｍ、ウイスカーにあっては０．４〜０．７μｍである。また、その長さは、長繊維にあっては、通常は４〜２０ｍｍ、好ましくは６〜１２ｍｍであり、短繊維にあっては、通常は０．１〜１．０ｍｍ未満、好ましくは０．５〜１．０ｍｍであり、ウイスカーにあっては、１０〜２０μｍである。これら繊維の中でも、長繊維および短繊維が好ましい。
【００２３】
樹脂としては、熱可塑性樹脂および熱硬化性樹脂のいずれをも用いることができる。熱可塑性樹脂に特に制限はなく、例えば、ポリエチレン、ポリプロピレン、ポリスチレン、ポリエチレンテレフタレート、ポリブチレンテレフタレート、ポリカーボネート、ポリフェニレンスルフィド、ポリ塩化ビニル、ポリ酢酸ビニル、ポリアクリロニトリル、ポリアミド（ナイロン６、ナイロン６、６等）等を挙げることができる。これら熱可塑性樹脂は、単独重合体であってもよく、共重合体であってもよい。また、単独で用いてもよく、混合物として用いてもよい。
【００２４】
また、熱硬化性樹脂としても制限はなく、例えば、フェノール樹脂、ユリア樹脂、メラミン樹脂、エポキシ樹脂、ケイ素樹脂、ウレタン樹脂等を挙げることができる。これら熱硬化性樹脂も、単独重合体であってもよく、共重合体であってもよい。
【００２５】
前記熱可塑性樹脂および熱硬化性樹脂の中でも、特にポリエチレン、ポリプロピレン、ポリブチレンテレフタレート、ポリカーボネート、ポリフェニレンスルフィド、ポリアミド等の熱可塑性樹脂が好ましい。樹脂中には、可塑剤、難燃剤、滑剤、着色剤、顔料、酸化防止剤、紫外線吸収剤等の成形用樹脂に常用される添加剤が含有されていてもよい。
【００２６】
樹脂中に充填される繊維の量に特に制限はないが、通常は１〜７０質量％、好ましくは１０〜６０質量％である。１質量％未満では、樹脂の強化性に乏しく、満足すべき剛性を得ることができない。また、７０質量％を越えると、成形性に劣ることがあるので好ましくない。
【００２７】
この発明のシャフトは、前記繊維が樹脂中にシャフトの軸線に並行して配合された繊維強化樹脂により形成されている。つまり、前記繊維が前記樹脂中に配向性なく、不規則に配合されていることを回避した繊維強化樹脂により形成されているのである。
【００２８】
また、この発明のシャフトは、前記繊維強化樹脂の表層部に、前記繊維の配合方向に沿って、シャフトが形成される前の前記繊維強化樹脂の仮想縦断面の面積に対して１０〜９０％の縦断面の面積となるよう、複数条の切欠凹部が形成され、かつ前記切欠凹部をシャフトの軸線方向において分割する分割部位が形成されている。
【００２９】
この発明のシャフトを図面に基づき説明する。図１は、この発明のシャフトの横断面を示す図である。図２はシャフトが形成される前の、すなわち、切欠凹部が形成される前の繊維強化樹脂の仮想縦断面を示す図である。ここに仮想縦断面とは、この発明のシャフトを製造するいずれの工程においても、事実上、現出することはなく、図３に示す断面形状の基本となる断面形状を想定したその縦断面である。図３は図１のＡ−Ａ断面を示す図である。図１〜３において、１はシャフトを、２は切欠凹部を、３は繊維強化樹脂を、４は分割部位を表す。
【００３０】
この発明のシャフト１は、図１に示すように、前記繊維強化樹脂３により形成され、複数条の切欠凹部２が形成されている。この切欠凹部２は、図２に示す切欠凹部２が形成される前の繊維強化樹脂の仮想縦断面の面積に対して、図３に示すように１０〜９０％、好ましくは１５〜８５％の縦断面の面積となるよう、切り欠いた状態で凹部が形成されている。
【００３１】
この切欠凹部２の切欠状態、すなわち、シャフト１の縦断面形状に特に制限はないが、図２に示す切欠凹部２が形成される前の繊維強化樹脂の仮想縦断面形状、ａ、ｂ、ｃ、ｄ、ｅおよびｆに対応した図３に示すシャフト１の縦断面形状、ａ’、ｂ’、ｃ’、ｄ’、ｅ’およびｆ’を挙げることができる。また、切欠凹部２の数にも複数条である限り特に制限はないが、通常は２〜８条である。
【００３２】
この発明のシャフト１は、前記繊維強化樹脂３により一体的に形成されている。図１には、分割部位４が三箇所示されているが、必ずしもこれに拘束されるものではない。
【００３３】
この発明のシャフト１の両端部は、電気電子機器のロール状回転体に装着することができるような形状とされ、例えば、通常は図１に示すように台形に形成される。このときの角度θは３０°程度である。
【００３４】
この発明のシャフトは、常用の成形方法により製造することができる。繊維強化熱可塑性樹脂を用いて製造する場合は、熱可塑性樹脂に繊維を配合した成形材料（通常は、ペレットの形態とする。）をホッパーに入れ、この成形材料をシリンダー内でヒーターを備えたスクリューで推し進めながら加熱流動化し、ノズルから金型中に射出する射出成形法、金型に成形材料を入れ、プレスで加圧、加熱した後、固化させる圧縮成形法、成形材料を加熱炉中で軟化させ、スクリューでノズルまたはスリットから連続的に押し出す押出成形法等を採用することができる。
【００３５】
また、繊維強化熱硬化性樹脂を用いて製造する場合は、繊維マットに常温熱硬化性樹脂を塗布しながら積層する手積み法、手積み法を機械化したスプレーアップ法、プリフォーマーで繊維を予備成形しておき、この上に熱硬化性樹脂を注ぎ、加圧、加熱するマッチドダイ法、繊維、熱硬化性樹脂および硬化剤を混練し、得られた混練物を金型により圧縮成形するプリミックス法、繊維に熱硬化性樹脂を含浸させた後、ゲル化または乾燥させ、金型により圧縮成形するプリプレグ法、繊維ロービングに熱硬化性樹脂を含浸させ、芯型に巻きつけて成形するフィラメントワインディング法、熱硬化性樹脂を含浸させた繊維ロービング、クロス、マット等を相互に組み合わせた後、加熱したダイに導入して硬化させ、一方で硬化物に張力をかけて引き抜く引抜成形法等を採用することができる。
【００３６】
ところが、繊維が樹脂中にシャフトの軸線に並行して配合された繊維強化樹脂を得、この繊維強化樹脂を材料として成形することによってこの発明のシャフトを製造する方法について種々検討を重ねた結果、ゲートの設置態様に工夫を凝らした射出成形法が最も好適な成形法であることが判明した。
【００３７】
すなわち、
（２）この発明のシャフトの製造方法は、繊維と樹脂とを含有する溶融樹脂組成物の流動方向に対し、０〜９０度未満の角度で金型にゲートを設け、前記溶融樹脂組成物を前記ゲートからキャビティー内に充填して射出成形する方法である。
【００３８】
熱可塑性樹脂を成形材料とする射出成形機は、主要な部材として、成形材料を供給するホッパー、供給された成形材料を加熱溶融させて移送するためのヒーターを備えたスクリューおよび金型から構成されている。金型は、通常、水により冷却される。溶融樹脂が流れ込んで成形体を形成する金型内の空間部はキャビティーと称され、このキャビティー内に溶融樹脂を充填させる部位をゲートという。
【００３９】
成形体は、型締め、溶融樹脂の射出、保圧、冷却、型開きおよび成形体の取出しという一連の工程を１サイクルとして、このサイクルを繰り返すことにより、連続的に製造することができる。この発明のシャフトは、このような射出成形法により、成形材料として繊維強化樹脂を用いて成形することによって製造される。
【００４０】
この発明のシャフトの製造方法においては、前記ゲートが、繊維と樹脂とを含有する溶融樹脂組成物の流動方向に対し、０〜９０度未満の角度で金型に設けられている。この状態を図４および５に示す。図４および５において、５は金型を、６はゲートを、７はキャビティーを示す。←は繊維と樹脂とを含有する溶融樹脂組成物の流動方向である。金型５の縦断面は、図３に示すシャフト１の縦断面形状、ａ’、ｂ’、ｃ’、ｄ’、ｅ’およびｆ’を形成する形状となっている。
【００４１】
前記ゲートが、繊維と樹脂とを含有する溶融樹脂組成物の流動方向に対し、０度の角度で金型に設けられている場合を図４に示す。すなわち、ゲートが、前記溶融樹脂組成物の流動方向に対し、平行に設けられている。前記ゲートが、前記溶融樹脂組成物の流動方向に対し、０度以上であって、９０度未満の角度で金型に設けられている場合の一例を図５に示す。図５においては、ゲートが、前記溶融樹脂組成物の流動方向に対し、４５度の角度で設けられている。この発明においては、４５度に拘束されることはなく、ゲートが、前記溶融樹脂組成物の流動方向に対し、０度以上であって、９０度未満の角度で斜傾して設けられていればよい。
【００４２】
このように、前記ゲートを、前記溶融樹脂組成物の流動方向に対し、０〜９０度未満の角度で金型に設けることにより、繊維が樹脂中に、製造されるシャフトの軸線に並行して配合されたものとなるのである。すなわち、繊維が配合された樹脂が溶融状態で前記ゲートからキャビティー内に流れ込んでいくとき、その流れに制動されて繊維が流れ方向に整列することにより、繊維が、製造されるシャフトの軸線に並行して樹脂中に配合されたものとなる。
【００４３】
また、繊維が、製造されるシャフトの軸線に並行して樹脂中に配合されることを一層助長するために、前記ゲートの断面形状が、繊維強化樹脂の仮想縦断面の面積に対して１０〜９０％の縦断面の面積となるように形成された複数条の切欠凹部を有するシャフトの縦断面形状と相似形であることが好ましい。
【００４４】
さらに、繊維が、製造されるシャフトの軸線に並行して樹脂中に配合され、しかも前記繊維が滞留することなく、配合された繊維が可及的に全て使用されるようにするため、前記キャビティーにおける前記溶融樹脂組成物の流動方向の末端部に、フロータブを設けることが好ましい。この場合も、前記フロータブの断面形状は、繊維強化樹脂の仮想縦断面の面積に対して１０〜９０％の縦断面の面積となるように形成された複数条の切欠凹部を有するシャフトの縦断面形状と相似形であることが好ましい。
【実施例】
【００４５】
以下、実施例を挙げて、この発明をさらに詳しく説明するが、これら実施例によってこの発明はなんら限定されることはない。
【００４６】
実施例１（シャフト１の製造例）
ガラス繊維強化ポリフェニレンスルフィド（ダイセル化学工業株式会社製、ＰＰＳ−ＧＦ５０−０１）のペレットを、射出成形機（インラインスクリュー方式）のホッパーに投入し、駆動モーターおよび減速ギアにより回転し、３１０℃に加熱されたスクリューによって、３個に分割された金型にそれぞれ供給、充填して成形し、結合することにより、図１に示す全長４８５ｍｍ、径６ｍｍのシャフト１を製造した。
【００４７】
このときのシャフトの縦断面形状は、図３に示すａ’とした。図２に示すガラス繊維強化ポリフェニレンスルフィドの仮想断面ａの面積に対するａ’の断面積は、５５．５％であった。また、ゲートの設置は、図４に示すとおりとし、そのゲートの断面形状は、シャフトの縦断面形状ａ’に対し、７％縮小された相似形とした。さらに、キャビティーの末端部にはフロータブを設けた。金型の冷却は通水によった。
【００４８】
実施例２（シャフト２の製造例）
ガラス繊維強化ポリフェニレンスルフィドに代えてガラス繊維強化ナイロン６、６（ダイセル化学工業株式会社製、ＰＡ６、６−ＧＦ６０−０２）ペレットを用い、スクリューの加熱温度を２８０℃とした以外は、実施例１と同様にして、シャフト２を製造した。
【００４９】
実施例３（シャフト３の製造例）
ガラス繊維強化ポリフェニレンスルフィドに代えてガラス繊維強化ポリブチレンテレフタレート−アクリロニトリル−ブタジエン−スチレン（ダイセル化学工業株式会社製、ＰＢＴ／ＡＢＳ−ＧＦ５０−０１）ペレットを用い、スクリューの加熱温度を２６０℃とした以外は、実施例１と同様にして、シャフト３を製造した。
【００５０】
実施例４（シャフト４の製造例）
シャフトの縦断面形状を、図３に示すｂ’とし、図２に示すガラス繊維強化ポリフェニレンスルフィドの仮想断面ｂの面積に対するｂ’の切欠凹部の断面積を、６３％とした以外は、実施例１と同様にして、シャフト４を製造した。
【００５１】
実施例５（シャフト５の製造例）
ガラス繊維強化ポリフェニレンスルフィドに代えてガラス繊維強化ナイロン６、６（ダイセル化学工業株式会社製、ＰＡ６、６−ＧＦ６０−０２）ペレットを用いた以外は、実施例４と同様にして、シャフト５を製造した。
【００５２】
実施例６（シャフト６の製造例）
ガラス繊維強化ポリフェニレンスルフィドに代えてガラス繊維強化ポリブチレンテレフタレート−アクリロニトリル−ブタジエン−スチレン（ダイセル化学工業株式会社製、ＰＢＴ／ＡＢＳ−ＧＦ５０−０１）ペレットを用いた以外は、実施例４と同様にして、シャフト６を製造した。
【００５３】
比較例１（シャフト７の製造例）
シャフトの縦断面形状を、図２に示すガラス繊維強化ポリフェニレンスルフィドの仮想断面ａと同様としたことおよびゲートを溶融ガラス繊維強化ポリフェニレンスルフィドの流動方向に対して、９０度の角度（直角）で金型に設けたこと以外は、実施例１と同様にして、シャフト７を製造した。
【００５４】
比較例２（シャフト８の製造例）
ガラス繊維強化ポリフェニレンスルフィドに代えてガラス繊維強化ナイロン６、６（ダイセル化学工業株式会社製、ＰＡ６、６−ＧＦ６０−０２）ペレットを用いた以外は、比較例１と同様にして、シャフト８を製造した。
【００５５】
比較例３（シャフト９の製造例）
ガラス繊維強化ポリフェニレンスルフィドに代えてガラス繊維強化ポリブチレンテレフタレート−アクリロニトリル−ブタジエン−スチレン（ダイセル化学工業株式会社製、ＰＢＴ／ＡＢＳ−ＧＦ５０−０１）ペレットを用いた以外は、比較例１と同様にして、シャフト９を製造した。
【００５６】
比較例４（シャフト１０の製造例）
シャフトの縦断面形状を、図２に示すガラス繊維強化ポリフェニレンスルフィドの仮想断面ｂと同様としたことおよびゲートを溶融ガラス繊維強化ポリフェニレンスルフィドの流動方向に対して、９０度の角度（直角）で金型に設けたこと以外は、実施例１と同様にして、シャフト１０を製造した。
【００５７】
比較例５（シャフト１１の製造例）
ガラス繊維強化ポリフェニレンスルフィドに代えてガラス繊維強化ナイロン６、６（ダイセル化学工業株式会社製、ＰＡ６、６−ＧＦ６０−０２）ペレットを用いた以外は、比較例４と同様にして、シャフト１１を製造した。
【００５８】
比較例６（シャフト１２の製造例）
ガラス繊維強化ポリフェニレンスルフィドに代えてガラス繊維強化ポリブチレンテレフタレート−アクリロニトリル−ブタジエン−スチレン（ダイセル化学工業株式会社製、ＰＢＴ／ＡＢＳ−ＧＦ５０−０１）ペレットを用いた以外は、比較例４と同様にして、シャフト１２を製造した。
【００５９】
評価１（シャフトの寸法精度）
実施例１〜６および比較例１〜６で製造されたシャフトを、精密石定盤（トラスト中山株式会社製、グラプレート５１７−１１４）上に据え置き、５０ｇの荷重をかけてシャフトと精密石定盤との間の隙間をスキマゲージ（トラスト中山株式会社製、１００Ａ１９、１２．７幅）によって測定した。このときの最大隙間（ｍｍ）を表１に示す。
【００６０】
【表１】
2008196707.tif 000003
【００６１】
表１に示すように、実施例では、最大隙間が０．０１〜０．０３ｍｍときわめて狭く、優れた寸法精度を有している。これに対し、比較例では、０．０８〜０．３５ｍｍと広い隙間となっている。
【００６２】
評価２（印字試験）
パーソナルコンピューター（パソコン）のプリンターに、実施例１〜６および比較例１〜６で製造されたシャフトを装着し、パソコンからの情報を出力して印字試験を実施して、印字ライン数を調査した。その結果、実施例で製造されたシャフトを用いた場合は、いずれも５０００万を越える印字ライン数が達成された。これに対し、比較例で製造されたシャフトを用いた場合は、いずれも２４００万の印字ライン数までに止まった。寸法精度に劣り、反りや歪のあるシャフトを用いたときは、ロール左右への用紙送り量が不均一となり、印字不良を招く。良好な印字状態と認定することができる印字ライン数は、２５００万以上である。
【図面の簡単な説明】
【００６３】
【図１】この発明のシャフトの横断面を示す図である。
【図２】切欠凹部が形成される前の繊維強化樹脂の仮想縦断面を示す図である。
【図３】図１のＡ−Ａ断面を示す図である。
【図４】ゲートが溶融樹脂組成物の流動方向に対し、０度の角度で設けられている金型を示す図である。
【図５】ゲートが溶融樹脂組成物の流動方向に対し、４５度の角度で設けられている金型を示す図である。
【符号の説明】
【００６４】
１  シャフト
２  切欠凹部
３  繊維強化樹脂
４  分割部位
５  金型
６  ゲート
７  キャビティー
【図１】
2008196707.tif 000004
【図２】
2008196707.tif 000005
【図３】
2008196707.tif 000006
【図４】
2008196707.tif 000007
【図５】
2008196707.tif 000008